【手続補正書】
【提出日】平成19年12月7日(2007.12.7)
【手続補正１】
【補正対象書類名】明細書
【補正対象項目名】特許請求の範囲
【補正方法】変更
【補正の内容】
【特許請求の範囲】
【請求項１】  溶媒・触媒金属を含む基板と、
前記基板に焼結されたダイヤモンド層と、
前記基板と前記ダイヤモンド層との間のゾーンであって、前記ゾーンにわたって溶媒・触媒金属含有量が減少する組成勾配を有するゾーンと、
前記ゾーンにおける化学結合であって、前記ダイヤモンドテーブルのダイヤモンド・ダイヤモンド結合と、前記勾配移行ゾーンのダイヤモンド・金属結合と、前記溶媒・触媒金属の金属・金属結合とを含む化学結合と、
前記ダイヤモンド層を前記基板に固定することにつながる、前記ダイヤモンド層と前記基板との間の機械的把持と、
前記ダイヤモンド層の間質腔と、
前記間質腔にある溶媒・触媒金属と、
前記ダイヤモンド層により形成された非平面の負荷支持および接合面と、
を含む、義足関節のための部品。
【請求項２】  前記ダイヤモンド層の焼結ダイヤモンドが熱膨張係数ＣＴＥcdを有し、前記基板が熱膨張係数ＣＴＥsubを有し、ＣＴＥcdとＣＴＥsubとが同一でない、請求項１に記載の部品。
【請求項３】  前記ダイヤモンド層の焼結ダイヤモンドが係数Ｍcdを有し、前記基板が係数Ｍsubを有し、ＭcdとＭsubとが同一でない、請求項１に記載の部品。
【請求項４】  前記ダイヤモンド層を前記基板に取り付ける強度を増加させることにつながる、残留応力場をさらに含む、請求項１に記載の部品。
【請求項５】  前記基板上に基板面の形態的特徴をさらに含む、請求項１に記載の部品。
【請求項６】  前記基板が金属合金を含み、前記金属合金の少なくとも１つの部品が、チタン、アルミニウム、バナジウム、モリブデン、ハフニウム、ニチノール、コバルト、クロム、モリブデン、タングステン、超硬タングステンカーバイド、超硬クロムカーバイド、溶融シリコンカーバイド、ニッケル、タンタル、およびステンレス鋼からなる群から選択される、請求項１に記載の部品。
【請求項７】  ダイヤモンド層が、約１ナノメートル未満〜約１００ミクロン超の寸法のダイヤモンド粒子を有するダイヤモンド原料を含む、請求項１に記載の部品。
【請求項８】  前記ダイヤモンド負荷支持および接合面が、連続したダイヤモンド面である、請求項１に記載の部品。
【請求項９】  前記ダイヤモンド負荷支持および接合面が、不連続のダイヤモンド面である、請求項１に記載の部品。
【請求項１０】  前記ダイヤモンド負荷支持および接合面が、セグメント化されたダイヤモンド面である、請求項１に記載の部品。
【請求項１１】  前記ダイヤモンド層を前記基板に連結するために、前記基板上にリップを有する、請求項１に記載の部品。
【請求項１２】  前記ダイヤモンドテーブルの間質腔に、ＣｏＣｒ溶媒・触媒金属をさらに含む、請求項１に記載の部品。
【請求項１３】  前記ダイヤモンド層に連続勾配をさらに含む、請求項１に記載の部品。
【請求項１４】  前記ダイヤモンド層に増分勾配をさらに含む、請求項１に記載の部品。
【請求項１５】  前記増分勾配が、前記ダイヤモンド層に複数の層を含み、前記層のうちの第１の層が、第２の層とは異なる特性を有する、請求項１４に記載の部品。
【請求項１６】  前記層の前記異なる特性が、ダイヤモンド粒子サイズ、ダイヤモンド粒子分布、および溶媒・触媒金属含有量からなる群から選択される、請求項１５に記載の部品。
【請求項１７】  界面勾配をさらに含む、請求項１に記載の部品。
【請求項１８】  前記ダイヤモンド層の厚さが、約１ミクロン未満〜約３０００ミクロン超である、請求項１に記載の部品。
【請求項１９】  基板と、
前記基板に焼結されたダイヤモンド層と、
前記ダイヤモンド層に位置する間質腔と、
前記間質腔に位置する溶媒・触媒金属と、
焼結ダイヤモンドと基板の両方を含むゾーンであって、前記ゾーンが溶媒・触媒金属含有量からダイヤモンド含有量への組成勾配を有し、前記勾配が界面勾配、連続勾配、増分勾配からなる群から選択されるゾーンと、
部品における化学結合であって、前記ダイヤモンド層のダイヤモンド・ダイヤモンド結合と、前記ゾーンのダイヤモンド・金属結合と、前記溶媒・触媒金属の金属・金属結合とを含む化学結合と、
前記ダイヤモンド層を前記基板に固定することにつながる、前記ダイヤモンド層と前記基板との間の機械的把持と、
前記ダイヤモンド層により形成された非平面の負荷支持および接合面と、
を含む、義足関節のための部品。
【請求項２０】  前記基板に隣接した所定位置に、前記ダイヤモンド層を保持するのに役立つ基板材料のリップをさらに含む、請求項１９に記載の部品。
【請求項２１】  前記ダイヤモンドテーブルと前記基板との蟻溝連結をさらに含む、請求項１９に記載の部品。
【請求項２２】  前記基板を前記ダイヤモンドテーブルに連結するリップを、前記基板上にさらに含む、請求項１９に記載の部品。
【請求項２３】  前記結合の少なくともいくつかがｓｐ３炭素結合である、請求項１９に記載の部品。
【請求項２４】  前記ダイヤモンドテーブルが複数の層を含み、前記層のうちの第１の層が、第２の層とは異なる特性を有する、請求項１９に記載の部品。
【請求項２５】  前記異なる特性が、ダイヤモンド粒子サイズ、ダイヤモンド粒子分布、および溶媒・触媒金属含有量からなる群から選択される、請求項２４に記載の部品。
【請求項２６】  前記ダイヤモンドテーブルが、ＣｏＣｒを溶媒・触媒金属として使用して形成される、請求項１９に記載の部品。
【請求項２７】  前記ゾーンに複数のダイヤモンド層をさらに含む、請求項１９に記載の部品。
【請求項２８】  前記ダイヤモンドテーブルが、非平面のダイヤモンド負荷支持および接合面を提供する、請求項１９に記載の部品。
【請求項２９】  前記間質腔が金属で満たされる、請求項１９に記載の部品。
【請求項３０】  前記間質腔が溶媒・触媒金属で満たされる、請求項１９に記載の部品。
【請求項３１】  前記基板に移行ゾーンをさらに含む、請求項１９に記載の部品。
【請求項３２】  接合面が、
負荷支持および接合部と、
前記負荷支持および接合部に位置する大量の超硬材料と、
前記大量の超硬材料の少なくとも一部により形成された超硬接合面であって、関節の低摩擦接合を可能にするように形成され、前記負荷支持および接合面の少なくとも一部を形成する、超硬接合面と、
を含む、義足関節で使用するための部品。
【請求項３３】  前記超硬材料が、ダイヤモンド、立方晶窒化ホウ素、およびウルツ鉱型窒化ホウ素からなる群から選択される、請求項３２に記載の部品。
【請求項３４】  前記超硬材料が、少なくとも約４０００のヌープ硬さを有する、請求項３２に記載の部品。
【請求項３５】  関節部材と、
関節部材の負荷支持および接合面と、
前記負荷支持および接合面の少なくとも一部を形成する、ほぼ固体の多結晶ダイヤモンド部品と、
前記多結晶ダイヤモンド部品内に位置するダイヤモンド結晶と、
前記多結晶ダイヤモンド部品内のダイヤモンド結晶間の化学結合と、
前記多結晶ダイヤモンド部品内に位置する結晶ダイヤモンド構造と、
を含む、義足関節部品であって、
前記負荷支持および接合面の前記多結晶ダイヤモンド部が、義足関節の接合のための滑らかな耐久性のある面を提供する、義足関節部品。
【請求項３６】  前記ほぼ固体の多結晶ダイヤモンド部品内に、間質腔をさらに含む、請求項３５に記載の関節部品。
【請求項３７】  前記間質腔の少なくともいくつかに、溶媒・触媒金属をさらに含む、請求項３６に記載の関節部品。
【請求項３８】  溶媒・触媒金属が前記間質腔から除去され、別の材料と交換される、請求項３６に記載の関節部品。
【請求項３９】  前記ほぼ固体の多結晶ダイヤモンド部品内に勾配移行ゾーンを含み、前記勾配移行ゾーンが、前記勾配移行ゾーンの１つの位置から別の位置へ、ダイヤモンド含有量と溶媒・触媒含有量の比が移行することを示す、請求項３７に記載の関節部品。
【請求項４０】  前記負荷支持および接合面の前記ほぼ固体の多結晶ダイヤモンド部品部が、約０．５〜約０．００５ミクロンのＲａ値になるまで研磨される、請求項３５に記載の関節部品。
【請求項４１】  前記負荷支持および接合面の前記ほぼ固体の多結晶ダイヤモンド部品部が、つや出しされる、請求項３５に記載の関節部品。
【請求項４２】  前記ほぼ固体の多結晶ダイヤモンド部品が、少なくとも２つの異なる寸法のダイヤモンド結晶を含む、請求項３５に記載の関節部品。
【請求項４３】  前記関節部材を骨に固定するための、骨取付け部をさらに含む、請求項３５に記載の関節部品。
【請求項４４】  前記骨取付け部上に骨嵌合面をさらに含む、請求項４３に記載の関節部品。
【請求項４５】  前記骨嵌合面が、金属メッシュ、多孔金属、多孔ダイヤモンド、金属焼結ビード、およびプラズマ溶射金属からなる群から選択された構造を含む、請求項４４に記載の関節部品。
【請求項４６】  前記骨嵌合面上に、骨の成長を促すための被覆をさらに含む、請求項４４に記載の関節部品。
【請求項４７】  前記被覆がヒドロキシルアパタイトである、請求項４６に記載の関節部品。
【請求項４８】  前記骨取付け部が、骨の中に形成された受け部内に配置されるように形成される、請求項４３に記載の関節部品。
【請求項４９】  前記骨取付け部が、機械的ファスナおよび接着剤からなる群から選択された固定手段により骨に取り付けられるように形成される、請求項４３に記載の関節部品。
【請求項５０】  前記ほぼ固体の多結晶ダイヤモンドに、骨の内部成長を可能にする寸法の孔をさらに含む、請求項３５に記載の関節部品。
【請求項５１】  第２の関節部材と、
第２の関節部材の負荷支持および接合面と、
をさらに含む、請求項３５に記載の関節部品。
【請求項５２】  前記第２の関節部材の負荷支持および接合面の少なくとも一部に位置するカウンタ支持材料をさらに含む、請求項５１に記載の関節部品。
【請求項５３】  前記カウンタ支持材料が、多結晶ダイヤモンドを前記カウンタ支持材料に接合することを可能にする特性を有する、請求項５２に記載の関節部品。
【請求項５４】  前記カウンタ支持材料が、単結晶ダイヤモンド、天然ダイヤモンド、多結晶ダイヤモンド、化学蒸着法によるダイヤモンド、物理蒸着法によるダイヤモンド、立方晶窒化ホウ素、ウルツ鉱型窒化ホウ素、セラミック、コバルト・クロム合金、チタン合金、ニッケル、バナジウム、タンタル、ハフニウム、モリブデン、超硬タングステンカーバイド、ニオブ、ジルコニアセラミック、アルミナセラミック、ポリマー、ＵＨＭＷＰＥ（超高分子量ポリエチレン）、ＰＥＥＫ（ポリエーテルエーテルケトン）、架橋ポリマー、およびサファイアからなる群から選択されたカウンタ支持材料を含む、請求項５３に記載の関節部品。
【請求項５５】  前記カウンタ支持材料が前記多結晶ダイヤモンドほど硬くない、請求項５３に記載の関節部品。
【請求項５６】  前記第２の関節部材の少なくとも一部を形成する多結晶ダイヤモンドコンパクトをさらに含み、前記多結晶ダイヤモンドコンパクトが、
金属を含む基板と、
前記基板に焼結されたダイヤモンドテーブルと、
を含む、請求項５３に記載の関節部品。
【請求項５７】  前記基板と前記ダイヤモンドテーブルとの間の勾配移行ゾーンと、
前記ダイヤモンドテーブルと前記基板との化学結合と、
前記ダイヤモンドテーブルの間質腔と、
前記ダイヤモンドテーブルの間質腔に位置する基板金属と、
をさらに含む、請求項５６に記載の関節部品。
【請求項５８】  前記ダイヤモンドテーブルと前記基板との間の機械的把持をさらに含む、請求項５７に記載の関節部品。
【請求項５９】  前記機械的把持を強めることにつながる形態的特徴を、前記基板上にさらに含む、請求項５８に記載の関節部品。
【請求項６０】  前記多結晶ダイヤモンドコンパクトの強度を増加させることにつながる残留応力場を、前記多結晶ダイヤモンドコンパクト内にさらに含む、請求項５７に記載の関節部品。
【請求項６１】  前記勾配移行ゾーンが、基板金属とダイヤモンドの両方を内部に有し、前記勾配移行ゾーンは、前記基板に近い前記勾配移行ゾーンの第１の点で、基板金属とダイヤモンドの百分率含有量の比が、前記第１の点よりも前記ダイヤモンドテーブルに近い前記勾配移行ゾーンの第２の点における比よりも大きくなるように、前記勾配移行ゾーンの一方の側から他方の側へ、基板金属とダイヤモンドの百分率含有量の比が移行することを示す、請求項５７に記載の関節部品。
【請求項６２】  前記多結晶ダイヤモンドコンパクト内のダイヤモンドが熱膨張係数ＣＴＥcdを有し、前記多結晶ダイヤモンドコンパクト内の前記基板が熱膨張係数ＣＴＥsubを有し、ＣＴＥcdとＣＴＥsubとが同一でない、請求項５６に記載の関節部品。
【請求項６３】  前記多結晶ダイヤモンドコンパクト内の前記ダイヤモンドが係数Ｍcdを有し、前記多結晶ダイヤモンドコンパクト内の前記基板が係数Ｍsubを有し、ＭcdとＭsubとが同一でない、請求項５６に記載の関節部品。
【請求項６４】  ほぼ球体およびほぼ固体の多結晶ダイヤモンド構成部材と、
前記多結晶ダイヤモンド構成部材の多結晶ダイヤモンドから形成される、関節部材の負担支持および接合面と、
前記多結晶ダイヤモンド内に位置するダイヤモンド結晶と、
前記多結晶ダイヤモンド内の結晶間の化学結合と、
前記多結晶ダイヤモンド内に位置する結晶ダイヤモンド構造と、
を含む、義足関節部品であって、
前記負荷支持および接合面の前記多結晶ダイヤモンド部が、義足関節の接合のための滑らかな耐久性のある面を提供する、義足関節部品。
【請求項６５】  前記多結晶ダイヤモンド内に、間質腔をさらに含む、請求項６４に記載の関節部品。
【請求項６６】  前記間質腔の少なくともいくつかに、溶媒・触媒金属をさらに含む、請求項６５に記載の関節部品。
【請求項６７】  溶媒・触媒金属が前記間質腔から除去され、別の材料と交換される、請求項６５に記載の関節部品。
【請求項６８】  前記多結晶ダイヤモンド内に勾配移行ゾーンを含み、前記勾配移行ゾーンが、前記勾配移行ゾーンの１つの位置から別の位置へ、ダイヤモンド含有量と溶媒・金属含有量の比が移行することを示す、請求項６７に記載の関節部品。
【請求項６９】  前記負荷支持および接合面が、約０．５〜約０．００５ミクロンのＲａ値になるまで研磨される、請求項６４に記載の関節部品。
【請求項７０】  前記負荷支持および接合面の前記多結晶ダイヤモンド部が、つや出しされる、請求項６４に記載の関節部品。
【請求項７１】  前記多結晶ダイヤモンドが、少なくとも２つの異なる寸法のダイヤモンド結晶を含む、請求項６４に記載の関節部品。
【請求項７２】  第１の関節部品と、
第２の関節部品と、
溶媒・触媒金属を含む基板と、
前記基板に焼結されたダイヤモンド層と、
前記基板と前記ダイヤモンド層との間のゾーンであって、前記ゾーンにわたって溶媒・触媒金属含有量が減少する組成勾配を有するゾーンと、
前記ゾーンにおける化学結合であって、前記ダイヤモンドテーブルのダイヤモンド・ダイヤモンド結合と、前記勾配移行ゾーンのダイヤモンド・金属結合と、前記溶媒・触媒金属の金属・金属結合とを含む化学結合と、
前記ダイヤモンド層を前記基板に固定することにつながる、前記ダイヤモンド層と前記基板との間の機械的把持と、
前記ダイヤモンド層の間質腔と、
前記間質腔にある溶媒・触媒金属と、
前記ダイヤモンド層により形成された非平面の負荷支持および接合面と、
を含む、関節。
【請求項７３】  前記ダイヤモンド層の焼結ダイヤモンドが熱膨張係数ＣＴＥcdを有し、前記基板が熱膨張係数ＣＴＥsubを有し、ＣＴＥcdとＣＴＥsubとが同一でない、請求項７２に記載の関節。
【請求項７４】  前記ダイヤモンド層の焼結ダイヤモンドが係数Ｍcdを有し、前記基板が係数Ｍsubを有し、ＭcdとＭsubとが同一でない、請求項７２に記載の関節。
【請求項７５】  前記ダイヤモンド層を前記基板に取り付ける強度を増加させることにつながる、残留応力場をさらに含む、請求項７４に記載の関節。
【請求項７６】  前記基板上に基板面の形態的特徴をさらに含む、請求項７４に記載の関節。
【請求項７７】  前記基板が金属合金を含み、前記金属合金の少なくとも１つの関節が、チタン、アルミニウム、バナジウム、モリブデン、ハフニウム、ニチノール、コバルト、クロム、モリブデン、タングステン、超硬タングステンカーバイド、超硬クロムカーバイド、溶融シリコンカーバイド、ニッケル、タンタル、およびステンレス鋼からなる群から選択される、請求項７４に記載の関節。
【請求項７８】  ダイヤモンド層が、約１ナノメートル未満〜約１００ミクロン超の寸法のダイヤモンド粒子を有するダイヤモンド原料を含む、請求項７４に記載の関節。
【請求項７９】  前記ダイヤモンド負荷支持および接合面が、連続したダイヤモンド面である、請求項７４に記載の関節。
【請求項８０】  前記ダイヤモンド負荷支持および接合面が、不連続のダイヤモンド面である、請求項７４に記載の関節。
【請求項８１】  前記ダイヤモンド負荷支持および接合面が、セグメント化されたダイヤモンド面である、請求項７４に記載の関節。
【請求項８２】  前記ダイヤモンド層を前記基板に連結するために、前記基板上にリップを有する、請求項７４に記載の関節。
【請求項８３】  前記ダイヤモンドテーブルの間質腔に、ＣｏＣｒ溶媒・触媒金属をさらに含む、請求項７４に記載の関節。
【請求項８４】  前記ダイヤモンド層に連続勾配をさらに含む、請求項７４に記載の関節。
【請求項８５】  前記ダイヤモンド層に増分勾配をさらに含む、請求項７４に記載の関節。
【請求項８６】  前記増分勾配が、前記ダイヤモンド層に複数の層を含み、前記層のうちの第１の層が、第２の層とは異なる特性を有する、請求項８５に記載の関節。
【請求項８７】  前記層の前記異なる特性が、ダイヤモンド粒子サイズ、ダイヤモンド粒子分布、および溶媒・触媒金属含有量からなる群から選択される、請求項８６に記載の関節。
【請求項８８】  界面勾配をさらに含む、請求項７４に記載の関節。
【請求項８９】  前記ダイヤモンド層の厚さが、約１ミクロン未満〜約３０００ミクロン超である、請求項７４に記載の関節。
【請求項９０】  第１の関節部材と、
前記第１の関節部材の負荷支持および接合部と、
前記負荷支持および接合部の固体の多結晶ダイヤモンド部品と、
前記ダイヤモンド部品内に位置する間質腔と、
前記間質腔に位置する溶媒・触媒金属と、
前記ダイヤモンド部品における化学結合であって、ダイヤモンド・ダイヤモンド結合と、ダイヤモンド・金属結合と、金属・金属結合とを含む化学結合と、
前記ダイヤモンド部品により形成された非平面の負荷支持および接合面と、
を含む、義足関節。
【請求項９１】  前記結合の少なくともいくつかがｓｐ３炭素結合である、請求項９０に記載の関節。
【請求項９２】  前記ダイヤモンド部品が複数の層を含み、前記層のうちの第１の層が、第２の層とは異なる特性を有する、請求項９０に記載の関節。
【請求項９３】  前記異なる特性が、ダイヤモンド粒子サイズ、ダイヤモンド粒子分布、および溶媒・触媒金属含有量からなる群から選択される、請求項９２に記載の関節。
【請求項９４】  前記ダイヤモンド部品が、ＣｏＣｒを溶媒・触媒金属として使用して形成される、請求項９２に記載の関節。
【請求項９５】  前記間質腔が金属で満たされる、請求項９２に記載の関節。